(57)【特許請求の範囲】
【請求項１】
表面に位置する第１紙層及びこの第１紙層の直下に抄き合わせで積層される第２紙層を含む３層以上の抄き合わせ紙層を備える模様紙であって、
上記第１紙層の坪量が５ｇ／ｍ２以上２５ｇ／ｍ２以下であり、
上記第１紙層の灰分が１．５質量％超５．５質量％以下であり、
上記第２紙層の坪量が１８ｇ／ｍ２以上４８ｇ／ｍ２以下であり、
上記第２紙層が植物の乾燥粉砕物を含有し、
上記植物の乾燥粉砕物の含有量が第２紙層全体の０．５質量％以上２０質量％以下であることを特徴とする模様紙。
【請求項２】
上記第１紙層及び上記第２紙層が紙力増強剤を含有し、
上記第２紙層における紙力増強剤の含有量が上記第１紙層における紙力増強剤の含有量より少ない請求項１に記載の模様紙。
【請求項３】
上記第１紙層の坪量が５ｇ／ｍ２以上２０ｇ／ｍ２以下である請求項１又は請求項２に記載の模様紙。
【請求項４】
上記第１紙層が広葉樹晒クラフトパルプを含有し、この広葉樹晒クラフトパルプの含有量が６０質量％以上１００質量％以下である請求項１、請求項２又は請求項３に記載の模様紙。
【請求項５】
上記第１紙層の白紙不透明度が４０％以上６０％以下である請求項１から請求項４のいずれか１項に記載の模様紙。
【請求項６】
上記第２紙層の直下に抄き合わせで積層されるその他の紙層をさらに備え、
上記その他の紙層の原料繊維が古紙パルプであり、
包装材に用いられる請求項１から請求項５のいずれか１項に記載の模様紙。
【発明の詳細な説明】
【技術分野】
【０００１】
本発明は、模様紙に関する。
【背景技術】
【０００２】
従来から、模様紙としてコーヒー豆の粕等の粉砕物を紙中に含有させることで紙に模様を形成したものが知られている（特開平４−８２９９９号公報参照）。このような模様紙では、上記粉砕物が紙の表面に露出するおそれがあり、露出しない場合でも上記粉砕物と紙を形成するパルプ繊維との絡み合いが低い。このため、摩擦や印刷、加工等により粉砕物が脱落しやすく、特に模様紙の表面に印刷を施した場合、粉砕物の脱落に伴い印刷の欠けや他の部位への付着、印刷版の毀損が生じやすいという不都合がある。
【０００３】
上記不都合に対し、紙力増強剤、デンプン、ＰＶＡ等を内添することにより粉砕物を紙層中に固着させたり、上記紙力増強剤等をサイズプレスし模様紙の表面をコーティングすることで、粉砕物の脱落を低減できるとされている（特開平６−２３５１９８号公報参照）。しかし、これらの技術では、紙層が固化することで印刷適性が損なわれる傾向があり、また紙の表面に露出する粉砕物の脱落の低減は未だ不十分である。
【先行技術文献】
【特許文献】
【０００４】
【特許文献１】特開平４−８２９９９号公報
【特許文献２】特開平６−２３５１９８号公報
【発明の概要】
【発明が解決しようとする課題】
【０００５】
本発明は上記不都合に鑑みてなされたものであり、粉砕物の高い脱落防止性等により印刷適性に優れ、さらに粉砕物等の視認性低下の抑制等により美粧性に優れる模様紙の提供を目的とする。
【課題を解決するための手段】
【０００６】
本発明者は、上記不都合を解決するために鋭意検討を重ねた結果、３層以上の紙層を備え、表面に位置する第１紙層の坪量が特定範囲内であり、この第１紙層の直下に積層される第２紙層が植物の乾燥粉砕物を含有し、上記植物の乾燥粉砕物の含有量が特定範囲内である模様紙が、模様紙中の粉砕物が脱落しづらく、印刷適性に優れ、さらに粉砕物等が視認しやすく美粧性に優れる模様紙であることを見出し、本発明を完成するに至った。
【０００７】
上記課題を解決するためになされた発明は、表面に位置する第１紙層及びこの第１紙層の直下に抄き合わせで積層される第２紙層を含む３層以上の抄き合わせ紙層を備える模様紙であって、上記第１紙層の坪量が５ｇ／ｍ２以上２５ｇ／ｍ２以下であり、上記第２紙層が植物の乾燥粉砕物を含有し、上記植物の乾燥粉砕物の含有量が第２紙層全体の０．５質量％以上２０質量％以下であることを特徴とする模様紙である。
【０００８】
当該模様紙は、表面に位置する第１紙層とこの第１紙層の直下に抄き合わせで積層される第２紙層とを含み、この第２紙層が植物の乾燥粉砕物（以下、「粉砕物」ともいう）を含有することで、第２紙層に含まれる粉砕物の脱落を大幅に低減でき、印刷の欠け等も大幅に低減できる。また、当該模様紙は、第１紙層の坪量を上記範囲とすることで、第１紙層の透明度が高くなり、第２紙層に含まれる粉砕物が視認しやすくなる。従って、当該模様紙は美粧性に優れる。さらに、当該模様紙の第２紙層に含まれる粉砕物の含有量を上記範囲とすることで、上記美粧性を保ちつつ、粉砕物の脱落低減性能が向上する。加えて、当該模様紙の上記粉砕物が植物由来であり、鉱物等由来の粉砕物に比べ低い圧力で塑性変形するため、抄紙後のカレンダー等による平坦化処理により粉砕物が変形し当該模様紙の表面が平坦になりやすい。従って、当該模様紙は印刷適正にも優れる。
【０００９】
上記第１紙層の灰分としては、１．５質量％以下が好ましい。このように第１紙層の灰分を上記範囲とすることで、第１紙層の透明度及び印刷強度をより向上させることができる。従って、美粧性をより高めつつ、粉砕物の脱落をより低減できる。
【００１０】
上記第１紙層の灰分としては、１．５質量％超５．５質量％以下が好ましい。このように第１紙層の灰分を上記範囲とすることで、第１紙層の透明度及び印刷強度をより向上させることができる。従って、美粧性をより高めつつ、粉砕物の脱落をより低減できる。
【００１１】
上記第１紙層が広葉樹晒クラフトパルプ（ＬＢＫＰ）を含有し、このＬＢＫＰの含有量としては６０質量％以上１００質量％以下が好ましい。このように第１紙層のＬＢＫＰの含有量を上記範囲内とすることで、針葉樹晒クラフトパルプ（ＮＢＫＰ）等のパルプを第１紙層に配合しても、第１紙層の透明度を高く保つことができる。従って、美粧性等の上記性能を保ちつつ、強度を向上させることができる。
【００１２】
上記第１紙層の白紙不透明度としては４０％以上６０％以下が好ましい。このように第１紙層の白紙不透明度を上記範囲内とすることで、第１紙層の印刷適性と透明度のバランスをとることができ、美粧性等の上記性能をさらに向上させることができる。
【００１３】
ここで、坪量（単位：ｇ／ｍ２）とは、ＪＩＳ−Ｐ−８１２４：２０１１「紙及び板紙−坪量の測定方法」に準拠して測定する値である。
【００１４】
灰分（単位：質量％）とは、ＪＩＳ−Ｐ−８２５１：２００３「紙，板紙及びパルプ−灰分試験方法−５２５℃燃焼法」に準拠して評価する値である。
【００１５】
白紙不透明度（単位：％）とは、ＪＩＳ−Ｐ−８１４９：２０００「紙及び板紙−不透明度試験方法（紙の裏当て）−拡散照明法」に準拠して評価する値である。
【発明の効果】
【００１６】
上述のように、当該模様紙は、粉砕物の高い脱落防止性等により印刷適性に優れ、さらに粉砕物等の視認性低下の抑制等により美粧性に優れる。そのため、当該模様紙は、手提げ袋等の包装袋、段ボール等の包装材などに好適に用いることができる。
【発明を実施するための形態】
【００１７】
＜模様紙＞
当該模様紙は３層以上の抄き合せによる多層構造を有する。この多層構造は表面に位置する第１紙層及びこの第１紙層の直下に積層される第２紙層を含む３層以上の紙層である。第１紙層及び第２紙層以外の紙層（以下、「その他の紙層」ともいう）は、第２紙層の直下に抄き合せにより積層される。すなわち、表面側から順に、第１紙層、第２紙層、その他の紙層の順に多層に抄き合せ積層される。
【００１８】
当該模様紙の層数の上限としては、６層が好ましく、５層がより好ましい。上記層数が７層以上であると生産工程が複雑となるおそれがある。
【００１９】
［第１紙層］
第１紙層は当該模様紙の表面に位置する紙層である。上記第１紙層の原料繊維としては例えば木材パルプ、古紙パルプ、非木材パルプ、合成繊維等が挙げられる。また、第１紙層は本発明の効果を損なわない範囲でその他の抄紙用薬剤を含有してもよい。
【００２０】
（原料繊維）
上記木材パルプとしては、広葉樹晒クラフトパルプ（ＬＢＫＰ）、針葉樹晒クラフトパルプ（ＮＢＫＰ）、広葉樹未晒クラフトパルプ（ＬＵＫＰ）、針葉樹未晒クラフトパルプ（ＮＵＫＰ）等の化学パルプ、ストーングランドパルプ（ＳＧＰ）、加圧ストーングランドパルプ（ＰＧＷ）、リファイナーグランドパルプ（ＲＧＰ）、ケミグランドパルプ（ＣＧＰ）、サーモグランドパルプ（ＴＧＰ）、グランドパルプ（ＧＰ）、サーモメカニカルパルプ（ＴＭＰ）、ケミサーモメカニカルパルプ（ＣＴＭＰ）、リファイナーメカニカルパルプ（ＲＭＰ）等の機械パルプが挙げられる。
【００２１】
上記古紙パルプとしては、例えば茶古紙、クラフト封筒古紙、雑誌古紙、新聞古紙、チラシ古紙、オフィス古紙、段ボール古紙、上白古紙、ケント古紙、模造古紙、地券古紙、更紙古紙、これらの古紙を脱墨処理した脱墨パルプ（ＤＩＰ）等が挙げられる。
【００２２】
上記非木材パルプとしては、例えばリンターパルプ、麻、バガス、ケナフ、エスパルト草、竹、わら等が挙げられる。
【００２３】
上記合成繊維としては、例えばポリビニルアルコール系繊維、ポリエチレンテレフタラート等のポリエステル系繊維、ナイロン等のポリアミド系繊維、アセテート等のセルロース系繊維、プロミックス等のタンパク質系繊維、レーヨン等のセルロース系再生繊維、アクリロニトリル系繊維、炭素繊維、ポリオレフィン系繊維、ビニロン繊維などが挙げられる。
【００２４】
第１紙層の原料繊維としては、強度及び透明性を両立する観点から、これらの中で漂白処理を施した木材パルプが好ましく、ＬＢＫＰ、ＮＢＫＰがさらに好ましい。第１紙層としては、これらの原料繊維を１種のみ用いてもよく、２種以上を混合して用いてもよい。
【００２５】
第１紙層におけるＬＢＫＰの含有量としては、１００質量％が好ましく、７０質量％以上１００質量％以下がより好ましく、８０質量％以上１００質量％以下がさらに好ましい。このように第１紙層のＬＢＫＰの含有量を上記範囲内とすることで、第１紙層の印刷適性、透明度及び強度を共に高いレベルとすることができる。
【００２６】
（その他の抄紙用薬剤）
上記その他の抄紙用薬剤としては、例えばサイズ剤、紙力増強剤、歩留向上剤、填料、顔料、染料等が挙げられる。
【００２７】
上記サイズ剤としては、例えばロジンサイズ、アルキルケテンダイマー（ＡＫＤ）、アルケニル無水コハク酸（ＡＳＡ）、ポリビニルアルコール（ＰＶＡ）等の公知のサイズ剤を用いることができる。また、第１紙層におけるサイズ剤の含有量としては、５ｋｇ／ｔ以上１５ｋｇ／ｔ以下が好ましく、７ｋｇ／ｔ以上１２ｋｇ／ｔ以下がより好ましい。
【００２８】
上記紙力増強剤としては乾燥紙力増強剤や湿潤紙力増強剤があり、乾燥紙力増強剤としては、例えばカチオン澱粉、両性澱粉、ポリアクリルアミド（ＰＡＭ）、カルボキシメチルセルロース（ＣＭＣ）等が挙げられ、湿潤紙力増強剤としては、例えばポリアミド・エピクロルヒドリン樹脂、尿素樹脂、酸コロイド・メラミン樹脂、熱架橋性付与ＰＡＭ等が挙げられる。上記紙力増強剤の電荷としては特に限定されず、カチオン性、アニオン性又は両性のいずれを用いてもよい。また、第１紙層における紙力増強剤の含有量としては、５ｋｇ／ｔ以上１５ｋｇ／ｔ以下が好ましく、７ｋｇ／ｔ以上１２ｋｇ／ｔ以下がより好ましい。
【００２９】
上記填料としては、例えば再生粒子、軽質炭酸カルシウム、重質炭酸カルシウム、カオリン、クレー、タルク、硫酸カルシウム、硫酸バリウム、二酸化チタン、酸化チタン、酸化亜鉛、硫化亜鉛、サチンホワイト、ケイ酸アルミニウム、ケイソウ土、ケイ酸カルシウム、ケイ酸マグネシウム、合成シリカ、水酸化アルミニウム、アルミナ、リトポン、ゼオライト、炭酸マグネシウム、水酸化マグネシウム等の無機填料；スチレン系プラスチックピグメント、アクリル系プラスチックピグメント、ポリエチレン、マイクロカプセル、尿素／ホルマリン樹脂、メラミン樹脂等の有機填料等が挙げられる。
【００３０】
第１紙層の坪量としては、５ｇ／ｍ２以上２５ｇ／ｍ２以下であり、６ｇ／ｍ２以上２３ｇ／ｍ２以下がより好ましく、７ｇ／ｍ２以上２０ｇ／ｍ２以下がさらに好ましい。第１紙層の坪量が上記上限を超えると、第２紙層に含まれる粉砕物が視認しづらくなるおそれがある。逆に、第１紙層の坪量が上記下限未満の場合、第１紙層の強度が不十分となるおそれがある。
【００３１】
第１紙層の灰分は、視認性と印刷適性を確保する観点から、極力少なくすることが好ましい。第１紙層の坪量が２０ｇ／ｍ２超２５ｇ／ｍ２以下の場合の第１紙層の灰分の上限としては、１．５質量％が好ましく、１．２質量％がより好ましい。一方、上記第１紙層の灰分の下限としては、０．１質量％が好ましく、０．２質量％がより好ましい。
【００３２】
また、第１紙層の坪量が５ｇ／ｍ２以上２０ｇ／ｍ２以下の場合の第１紙層の灰分の上限としては、５．５質量％が好ましく、５質量％がより好ましい。一方、上記第１紙層の灰分としては、１．５質量％超が好ましく、１．６質量％超がより好ましい。
【００３３】
第１紙層の灰分が上記上限を超えると、第１紙層の表面強度が低下し、当該模様紙の印刷適正が不十分となるおそれがある。また、第２紙層に含まれる粉砕物が視認しづらくなるおそれがある。特に、古紙パルプや非木材パルプを第１紙層の原料として用いる場合、古紙及び非木材繊維由来の灰分を考慮し、これらのパルプの使用量を調整する必要がある。逆に、第１紙層の灰分が上記下限未満の場合、当該模様紙の製造コストが増大するおそれがある。
【００３４】
第１紙層の白紙不透明度としては、４０％以上６０％以下が好ましく、４５％以上６０％以下がより好ましく、５０％以上６０％以下がさらに好ましい。上記白紙不透明度が上記上限を超えると、本来の透明紙としての機能が得られにくいおそれがある。逆に、上記白紙不透明度が上記下限未満の場合、第１紙層の表面側に設けられる印刷情報と第２紙層の粉砕物が醸し出す模様とが重なり、印刷情報の顕在性が損なわれるおそれがある。
【００３５】
［第２紙層］
第２紙層は、上記第１紙層の裏面側直下に積層され、植物の乾燥粉砕物を含有する層である。第２紙層の原料繊維としては、上記第１紙層において例示したものと同様の繊維が挙げられる。また、第２紙層は本発明の効果を損なわない範囲で、その他の抄紙用薬剤を含有してもよい。
【００３６】
第２紙層の原料繊維としては、木材パルプ、非木材パルプが好ましく、化学パルプ、リンターパルプがより好ましい。第２紙層の原料繊維として木材パルプを用いると第２紙層の強度が増すため、当該模様紙を段ボール箱等に好適に用いることができる。一方、第２紙層の原料繊維として非木材パルプを用いると第２紙層の柔軟性が増すため、当該模様紙を手提げ袋等に好適に用いることができる。
【００３７】
第２紙層が含有できるその他の抄紙用薬剤としては、上記第１紙層において例示したものと同様のものが挙げられる。第２紙層におけるサイズ剤の含有量としては、５ｋｇ／ｔ以上１３ｋｇ／ｔ以下が好ましく、７ｋｇ／ｔ以上１１ｋｇ／ｔ以下がより好ましい。第２紙層における紙力増強剤の含有量としては、５ｋｇ／ｔ以上１５ｋｇ／ｔ以下が好ましく、７ｋｇ／ｔ以上１２ｋｇ／ｔ以下がより好ましい。第２紙層における歩留向上剤の含有量としては、１０ｋｇ／ｔ以上２５ｋｇ／ｔ以下が好ましく、１２ｋｇ／ｔ以上２０ｋｇ／ｔ以下がより好ましい。
【００３８】
第２紙層が含有する植物の乾燥粉砕物は、第１紙層及び第２紙層の原料繊維と薬品の吸着性が異なる。このため、第２紙層におけるサイズ剤の含有量を第１紙層におけるサイズ剤の含有量より少なくすることで、抄き合せによる第１紙層のサイズムラの低減が図れ、好適な印刷適性を確保することができる。
【００３９】
同様に、第２紙層における紙力増強剤の含有量を第１紙層における紙力増強剤の含有量より少なくすることで、第２紙層の柔軟性を確保でき、カレンダ等の平坦化処理による当該模様紙の平坦性を好適に確保することができ、印刷適性を向上することができる。
【００４０】
また、第２紙層は美粧性を向上させる観点から着色されていてもよい。この着色方法としては、原料繊維に染料、顔料等を添加する方法等が挙げられる。この染料及び顔料としては、通常紙の染色に用いられるものが挙げられる。
【００４１】
第２紙層の坪量としては、１５ｇ／ｍ２以上５０ｇ／ｍ２以下が好ましく、１８ｇ／ｍ２以上４８ｇ／ｍ２以下がより好ましい。第２紙層の坪量が上記上限を超えると、当該模様紙の厚みが不必要に肥大化するおそれがある。逆に、第２紙層の坪量が上記下限未満の場合、第２紙層の強度が不十分となるおそれがある。
【００４２】
（植物の乾燥粉砕物）
植物の乾燥粉砕物は第２紙層に含有される。この粉砕物は第１紙層を通して当該模様紙の表面側から視認できる。これにより、当該模様紙の美粧性が向上する。また、上記粉砕物は植物由来であるため鉱物等由来の粉砕物に比べ塑性変形しやすい。その結果、通常の抄紙工程におけるカレンダー処理により粉砕物が変形し、当該模様紙の表面の平滑性が向上する。従って、印刷適正を向上させるための追加の工程を必要とせず、低コストで印刷適正に優れる模様紙を得ることができる。
【００４３】
上記粉砕物としては、植物由来であり、紙に添加できる程度に粉砕できるものであれば特に限定されないが、例えば果物及び野菜の外被、果物及び野菜の茎、果物及び野菜の種、穀物の外被、茶葉及びコーヒー豆の抽出残渣等の非食部などが挙げられる。これらの中で、蜜柑の外皮、蜜柑の種、桃の種、柿の種、バナナの茎から得られるバナナ繊維、茶殻、コーヒー豆が好ましい。これらの非食部は、農作物等の収穫過程及び農作物等を食品に加工する過程で大量に得ることができ、加工も容易である。従って、当該模様紙を安価に製造することができる。このコーヒー豆としては、豆を焙煎したもの、この焙煎した豆からコーヒーを抽出した後の残渣、シルバースキン等を用いることができ、これらの中でシルバースキンが好ましい。
【００４４】
粉砕物の粒径としては、０．５ｍｍ以上１０ｍｍ以下が好ましく、１ｍｍ以上７ｍｍ以下がより好ましく、２ｍｍ以上５ｍｍ以下がさらに好ましい。粉砕物の粒径が上記上限を超えると、当該模様紙の表面の凹凸が大きくなり、印刷適正が低下するおそれがある。逆に、粉砕物の粒径が上記下限未満の場合、粉砕物が視認しづらくなり、美粧性に劣るおそれがある。なお、ここで粒径とは、目視及び光学顕微鏡により当該模様紙を観察し、５ｃｍ２内の各粉砕物の最小外接円の直径を平均した値である。
【００４５】
上記粉砕物の含有量としては、第２紙層全体の０．５質量％以上２０質量％以下であり、２質量％以上１８質量％以下がより好ましく、５質量％以上１５質量％以下がさらに好ましい。粉砕物の含有量が上記上限を超えると、粉砕物が脱落しやすくなるおそれがある。逆に、粉砕物の含有量が上記下限未満の場合、当該模様紙の美粧性が向上しづらくなるおそれがある。
【００４６】
上記粉砕物は漂白されていてもよい。粉砕物が濃色の場合、漂白を行い淡色とすることで、印刷された文字等をより鮮明なものとすることができ、美粧性が向上する。この漂白に用いる薬品としては、通常漂白に用いるものを採用でき、例えば次亜塩素酸ソーダ等が挙げられる。
【００４７】
上記粉砕物の製造方法としては、植物を乾燥させ、ハンマーミル、ボールミル、サンドミル、コーヒーミル等を用いて粉砕する方法が挙げられる。また、パルプの叩解処理に用いるシングルディスクリファイナー、ダブルディスクリファイナー等を用いて粉砕してもよい。さらに、植物を乾燥させたものを上記原料繊維に添加し、その後パルプの叩解処理を行うことで原料繊維と共に植物の乾燥物を粉砕してもよい。
【００４８】
［その他の紙層］
その他の紙層は、第２紙層の裏面側直下に積層される層である。その他の紙層により、第２紙層の裏面側からの植物の乾燥粉砕物の脱落が低減される。その他の紙層の原料繊維としては、上記第１紙層において挙げたものと同様の繊維が挙げられる。また、その他の紙層は本発明の効果を損なわない範囲で、その他の抄紙用薬剤を含有してもよい。
【００４９】
その他の紙層は１層のみでもよく、複数の層であってもよい。その他の紙層が複数の層である場合、それらの層は同一でもよく、異なっていてもよい。
【００５０】
その他の紙層の原料繊維としては古紙パルプが好ましい。その他の紙層に古紙パルプを用いることで、当該模様紙を安価に製造することができる。
【００５１】
その他の紙層が含有できるその他の抄紙用薬剤としては、上記第１紙層において例示したものと同様のものが挙げられる。その他の紙層におけるサイズ剤の含有量としては、５ｋｇ／ｔ以上１３ｋｇ／ｔ以下が好ましく、７ｋｇ／ｔ以上１１ｋｇ／ｔ以下がより好ましい。その他の紙層における歩留向上剤の含有量としては、２０ｋｇ／ｔ以上４０ｋｇ／ｔ以下が好ましく、２５ｋｇ／ｔ以上３５ｋｇ／ｔ以下がより好ましい。
【００５２】
その他の紙層における紙力増強剤の含有量としては、５ｋｇ／ｔ以上１５ｋｇ／ｔ以下が好ましく、７ｋｇ／ｔ以上１２ｋｇ／ｔ以下がより好ましい。また、その他の紙層が複数の層である場合、最外層（当該模様紙の最も裏面側に位置する層）のみが紙力増強剤を含有することが好ましい。このように最外層のみが紙力増強剤を含有することで、紙力増強剤の使用量を抑えつつ当該模様紙の強度を保つことができ、当該模様紙の製造にかかるコストを低減することができる。
【００５３】
その他の紙層の１層あたりの坪量としては、２０ｇ／ｍ２以上５５ｇ／ｍ２以下が好ましく、２２ｇ／ｍ２以上５０ｇ／ｍ２以下がより好ましい。このようにその他の紙層の１総当たりの坪量を上記範囲とすることで当該模様紙の強度及び加工性が共に向上する。
【００５４】
また、その他の紙層を第１紙層又は第２紙層と同様のものとすることもできる。この場合、好適な原料繊維、その他の抄紙用薬剤の含有量及び坪量は上記第１紙層及び第２紙層と同じとなる。具体的には、その他の紙層のうち最も裏面側に位置する紙層が第１紙層と同様のものであり、かつこの最も裏面側に位置する紙層の内側に位置する層が第２紙層と同様のものであることが好ましい。このように、裏面側においても粉砕物を含有する紙層及びその外側を被覆する紙層を備えることで、当該模様紙は表面及び裏面の両方において美粧性等に優れる。
【００５５】
［塗工層］
当該模様紙は視認性を阻害しない範囲で塗工層を有してもよい。この塗工層は、塗工液を当該模様紙に塗工、噴霧等することにより形成できる。また、塗工層は第１層の表面及び上記最外層の裏面に積層されてもよく、第１層の表面又は最外層の裏面のいずれか一方の面上のみに積層されてもよい。また、当該模様紙の各紙層の間に積層されてもよい。
【００５６】
上記塗工に用いる装置としては、例えばサイズプレス、ブレードメタリングサイズプレス、ロッドメタリングサイズプレス、ブレードコーター、バーコーター、ゲートロールコーター、ロッドコーター、エアナイフコーター等が挙げられる。また、上記噴霧に用いる方法としては、例えば公知のスプレー装置等を用いることができる。
【００５７】
（塗工液）
上記塗工液の形態としては、溶液、エマルジョン等が挙げられる。また、塗工液中に含まれる塗工用薬剤としては、例えば外添紙力増強剤、表面サイズ剤、バインダー、顔料、染料、蛍光増白剤、消泡剤、着色剤、保水剤等が挙げられる。
【００５８】
上記塗工液は表面サイズ剤を含有することが好ましい。塗工液が表面サイズ剤を含有することで、当該模様紙からの粉砕物の脱落をより低減できる。このような表面サイズ剤としては、例えば上記第１紙層において例示したサイズ剤と同様のものが挙げられる。これらの中で、ポリビニルアルコール（ＰＶＡ）が好ましい。
【００５９】
上記塗工液中の表面サイズ剤の含有量としては、０質量％以上５質量％以下が好ましく、０質量％以上２質量％以下がより好ましい。上記表面サイズ剤の含有量を上記範囲とすることで、粉砕物の脱落を低減しつつ、印刷適正及び美粧性を共に高いレベルとすることができる。
【００６０】
＜模様紙の物性＞
当該模様紙の坪量としては、４０ｇ／ｍ２以上６００ｇ／ｍ２以下が好ましく、５０ｇ／ｍ２以上５００ｇ／ｍ２以下がより好ましく、６０ｇ／ｍ２以上３００ｇ／ｍ２以下がさらに好ましい。このように当該模様紙の坪量を上記範囲とすることで当該模様紙の強度が向上する傾向がある。
【００６１】
当該模様紙の表面の接触時間１２０秒の吸水度としては、２０ｇ／ｍ２以上１００ｇ／ｍ２以下が好ましく、４０ｇ／ｍ２以上８０ｇ／ｍ２以下がより好ましい。また、裏面の接触時間１２０秒の吸水度としては、２０ｇ／ｍ２以上１００ｇ／ｍ２以下が好ましく、４０ｇ／ｍ２以上８０ｇ／ｍ２以下がより好ましい。上記吸水度を上記範囲とすることで当該波板原紙の不用意な濡れに伴う強度低下を低減できる。なお、ここで吸水度（単位：ｇ／ｃｍ３）はＪＩＳ−Ｐ−８１４０：１９９８「紙及び板紙−吸水度試験方法−コッブ法」に準拠して評価する。
【００６２】
当該模様紙の縦目方向の引裂強度としては、８００ｍＮ以上１，５００ｍＮ以下が好ましく、９００ｍＮ以上１，４００ｍＮ以下がより好ましい。一方、当該模様紙の横目方向の引裂強度としては、９００ｍＮ以上１，６００ｍＮ以下が好ましく、１，０００ｍＮ以上１，５００ｍＮ以下がより好ましい。このように当該模様紙の引裂強度を上記範囲とすることで当該模様紙の強度が向上する傾向がある。なお、ここで引裂強度（単位：ｍＮ）はＪＩＳ−Ｐ−８１１６：２０００「紙−引裂強さ試験方法−エルメンドルフ形引裂試験機法」に準拠して評価する。
【００６３】
当該模様紙の縦目方向の引張強度としては、２ｋＮ／ｍ以上１２ｋＮ／ｍ以下が好ましく、４ｋＮ／ｍ以上８ｋＮ／ｍ以下がより好ましい。一方、当該模様紙の横目方向の引張強度としては、０．８ｋＮ／ｍ以上６ｋＮ／ｍ以下が好ましく、１．２ｋＮ／ｍ以上４．５ｋＮ／ｍ以下が好ましい。このように当該模様紙の引張強度を上記範囲とすることで当該模様紙の強度が向上する傾向がある。なお、ここで引張強度（単位：ｋＮ／ｍ）はＪＩＳ−Ｐ−８１１３：２００６「紙及び板紙−引張特性の試験方法−第２部：定速伸張法」に準拠して評価する。
【００６４】
当該模様紙の層間強度としては、８０ｍＪ以上１５０ｍＪ以下が好ましく、９０ｍＪ以上１３０ｍＪ以下がより好ましい。当該模様紙の層間強度が上記上限を超えると、当該模様紙の柔軟性が低下するおそれがある。逆に、当該模様紙の層間強度が上記下限未満の場合、当該模様紙の強度が不十分となるおそれがある。なお、ここで層間強度（単位：ｍＪ）はＴＡＰＰＩ  ＵＭ４０３に準拠しインターナルボンドテスターを用いて測定する。
【００６５】
当該模様紙のサイズ度としては、２０秒以上１００秒以下が好ましく、４０秒以上９５秒以下がより好ましい。当該模様紙のサイズ度が上記上限を超えると、印刷、接着等の加工が困難になるおそれがある。逆に、当該模様紙のサイズ度が上記下限未満の場合、当該模様紙が水濡れし易く、包装材として使用し難くなるおそれがある。なお、ここでサイズ度（単位：秒）はＪＩＳ−Ｐ−８１２２：２００４「紙及び板紙−サイズ度試験方法−ステキヒト法」に準拠して評価する。
【００６６】
当該模様紙の表面における表面強度としては、５Ａ以上が好ましく、７Ａ以上がより好ましい。一方、当該模様紙の裏面における表面強度としては、３Ａ以上が好ましく、５Ａ以上がより好ましい。上記表面強度が上記下限未満の場合、印刷適正が低下するおそれがある。なお、ここで表面強度（単位：Ａ）はＴＡＰＰＩ  ＵＭ５９１に準拠し、ＩＧＴ印刷機を用いて測定する。
【００６７】
当該模様紙の表面における粉砕物の占める割合（粉砕物の面積率）としては、２質量％以上５０質量％以下が好ましく、２質量％以上３０質量％以下がより好ましく、２質量％以上２０質量％以下がより好ましい。上記面積率が上記上限を超えると、印刷内容が見づらくなるおそれがある。逆に、上記面積率が上記下限未満の場合、当該模様紙の美粧性が向上しづらくなるおそれがある。なお、ここで粉砕物の面積率はＪＡＰＡＮ  ＴＡＰＰＩ
Ｎｏ．４３「紙、板紙及びパルプ−きょう雑物試験方法」に準拠し測定する。
【００６８】
＜模様紙の製造方法＞
当該模様紙の製造方法は、例えば原料パルプスラリーを調製する工程（以下、「スラリー調製工程」ともいう）、植物の乾燥粉砕物を製造する工程（以下、「粉砕物製造工程」ともいう）、上記植物の乾燥粉砕物等を添加する工程（以下、「粉砕物等添加工程」ともいう）並びに第１紙層、第２紙層及びその他の紙層を抄紙する工程（以下、「抄紙工程」ともいう）を主に備える。以下、各工程について詳説する。
【００６９】
（スラリー調製工程）
本工程では上記原料繊維を離解分散させることで原料パルプスラリーを得る。その際、上記原料繊維と共に上記その他の抄紙用薬剤を任意に分散させてもよい。
【００７０】
離解分散方法としては、例えば攪拌機を備えたタンク内で原料パルプ、その他の抄紙用薬剤等を分散させる方法等が挙げられる。
【００７１】
また、上記原料繊維が木材パルプの場合、叩解処理を行うことが好ましい。このように叩解処理を行うことにより木材パルプの柔軟性等が向上する。叩解処理に用いる機器としては、リファイナー、ビーター等が挙げられる。
【００７２】
（粉砕物製造工程）
本工程では上記粉砕物を製造する。この製造方法としては、上記植物の乾燥粉砕物において挙げた方法を採用できる。また、上述のように、パルプの叩解工程と植物の乾燥物の粉砕を同時に行ってもよい。
【００７３】
（粉砕物等添加工程）
本工程では上記粉砕物を原料パルプスラリーに添加、又は粉砕前の植物の乾燥物を原料繊維に添加する。上述のように、パルプの叩解工程と植物の乾燥物の粉砕を同時に行う場合、本工程は粉砕物製造工程の前に行われる。また本工程は上記粉砕物製造工程の後、抄紙工程の前に行われてもよい。さらに、本工程は抄紙工程と同時に行われてもよい。この場合、原料パルプスラリー及び粉砕物は抄紙機上で混合される。
【００７４】
（抄紙工程）
本工程では、原料パルプスラリーから第１紙層、第２紙層及びその他の紙層を順に抄紙することで、多層構造の当該模様紙を抄き合わせる。
【００７５】
抄紙方法としては、例えば酸性抄紙法、中性抄紙法、アルカリ性抄紙法等が挙げられる。抄紙機としては、例えばワイヤーパート、プレスパート、ドライヤーパート、サイズプレスパート及びカレンダーパートを備えるような、長網抄紙機、ツインワイヤー抄紙機、円網抄紙機、円網短網コンビネーション抄紙機等が挙げられ、円網抄紙機が好ましい。
【００７６】
抄き合わせられた当該模様紙は乾燥に付される。この乾燥方法としては、例えば熱風加熱、ガスヒーター加熱、赤外線ヒーター加熱等が挙げられる。
【００７７】
乾燥後の当該模様紙にカレンダー処理を行うことが好ましい。このカレンダー処理により当該模様紙は平面方向に圧縮され、当該模様紙中の粉砕物が変形する。その結果当該模様紙の平坦性が向上し、印刷適正が向上する。また、カレンダー処理等により当該模様紙の透明性を調節することができる。
【００７８】
また、当該模様紙の製造方法は、抄紙工程中に紙層の間に塗工液を塗工し、又は抄紙工程後に当該模様紙の表面等に上記塗工液を塗工し塗工層を形成する工程（以下、「塗工層形成工程」ともいう）をさらに備えていてもよい。当該模様紙の表面等に塗工液を塗工する場合、塗工層形成工程はカレンダー処理前に行ってもよく、カレンダー処理後に行ってもよい。
【００７９】
上記の当該模様紙の製造方法における温度、圧力、時間、設備等の工程条件は使用原料等に従って適宜設定される。各工程の段階数も、１段階で行ってもよく、多段階で行ってもよい。
【実施例】
【００８０】
以下、実施例を挙げて本発明をより具体的に説明するが、本発明はこれらによって限定されるものではない。なお、本実施例で行った品質及び性能の評価方法は以下のとおりである。
【００８１】
＜評価方法＞
［坪量（単位：ｇ／ｍ２）］
ＪＩＳ−Ｐ−８１２４：２０１１「紙及び板紙−坪量の測定方法」に準拠し評価した。
【００８２】
［灰分（単位：質量％）］
ＪＩＳ−Ｐ−８２５１：２００３「紙，板紙及びパルプ−灰分試験方法−５２５℃燃焼法」に準拠して評価した。
【００８３】
［白紙不透明度（単位：％）］
ＪＩＳ−Ｐ−８１４９：２０００「紙及び板紙−不透明度試験方法（紙の裏当て）−拡散照明法」に準拠して評価した。
【００８４】
［粉砕物の脱落］
粉砕物の脱落について、目視により以下の基準に基づき評価した。
◎：粉砕物の脱落がない。
○：粉砕物の脱落が僅かに発生した。
△：粉砕物の脱落が多少発生した。
×：粉砕物の脱落が多く発生した。
なお、◎、○、△は実使用可能であった。
【００８５】
［印刷適正］
模様紙の印刷適正について、目視により以下の基準に基づき評価した。
◎：印刷の欠けがない。
○：印刷の欠けが僅かに発生した。
△：印刷の欠けが多少発生した。
×：印刷の欠けが多く発生した。
なお、◎、○、△は実使用可能であった。
【００８６】
［美粧性］
模様紙の美粧性について、目視により以下の基準に基づき評価した。
○：粉砕物が視認でき、美粧性に優れる。
×：粉砕物が視認しづらく、美粧性に劣る。
なお、○は実使用可能であった。
【００８７】
＜実施例１＞
以下の原料を用いて、下記の製造方法に従い、第１紙層、第２紙層及びその他の紙層（２層）からなる４層の模様紙を得た。
【００８８】
［スラリー調製工程］
（第１紙層用原料パルプスラリー）
広葉樹晒クラフトパルプ（ＬＢＫＰ）６０質量％及び針葉樹晒クラフトパルプ（ＮＢＫＰ）４０質量％を配合した後、ダブルディスクリファイナーを用いて第１紙層用原料パルプスラリーを調整した。
【００８９】
（第２紙層用原料パルプスラリー）
広葉樹晒クラフトパルプ（ＬＢＫＰ）６０質量％及び針葉樹晒クラフトパルプ（ＮＢＫＰ）４０質量％を配合した後、ダブルディスクリファイナーを用いて第２紙層用原料パルプスラリーを調整した。
【００９０】
（その他の紙層用原料パルプスラリー）
クラフト古紙を配合した後、ダブルディスクリファイナーを用いてその他の紙用原料パルプスラリーを調整した。
【００９１】
［粉砕物製造工程］
清水中に桃の種の乾燥物を添加し、濃度２．５質量％の混合液とした。この混合液をシングルディスクリファイナーに投入し桃の種を粉砕した。
【００９２】
［抄紙工程及び粉砕物添加工程］
これらの原料パルプスラリーを用い、円網抄紙機にて第１紙層、第２紙層及びその他の紙層の紙層を抄き合わせた後、水分を５１％に調整し、鏡面仕上げされたヤンキードライヤー表面に圧接しながら乾燥した。さらに、グロスカレンダーの加圧条件を変えつつ模様紙を製造した。
【００９３】
＜実施例２〜８及び比較例１〜８＞
実施例１の原料等を表１及び表２に記載のように変更した以外は実施例１と同様にして模様紙を製造した。この模様紙の物性及び評価結果を表１〜表３に示す。
【００９４】
【表１】
0006408805.tif 000002
【００９５】
【表２】
0006408805.tif 000003
【００９６】
【表３】
0006408805.tif 000004
【００９７】
表３の結果から明らかなように、実施例の模様紙では粉砕物の脱落が低減され、印刷適性及び美粧性にも優れていた。これに対し、比較例の模様紙ではこれらの性能は不十分であった。
【産業上の利用可能性】
【００９８】
上述のように、当該模様紙は、粉砕物の高い脱落防止性等により印刷適性に優れ、さらに粉砕物等の視認性低下の抑制等により美粧性に優れる。そのため、当該模様紙は、手提げ袋等の包装袋、段ボール等の包装材などに好適に用いることができる。